(57)【特許請求の範囲】
【請求項１】
ＡｌＮ層の製造方法において、
ｃ面Ａｌ２Ｏ３基板をＡｌＮ成長に先んじてＡｌＮ成長を行う１０００℃以上１２００℃以下の成長温度にまで昇温する第１のステップと、
前記第１のステップにより１０００℃以上１２００℃以下で加熱されている前記ｃ面Ａｌ２Ｏ３基板上に、１０００℃以上１２００℃以下の成長温度でＡｌＮ層を成長する第２のステップと、
前記第２のステップで形成したＡｌＮ層を、Ｈ２またはＮ２またはそれらが混入されたキャリアガス中、または該キャリアガスにＮＨ３が混入されたプロセスガス中で１０００℃以上１２５０℃未満の温度でアニールする第３のステップと、
前記第３のステップでアニールされたＡｌＮ層上に１０００℃以上１２５０℃未満の成長温度でＡｌＮ層を成長する第４のステップと
を有するＡｌＮ層の製造方法において、
前記第１のステップは、前記ｃ面Ａｌ２Ｏ３基板をＡｌＮ成長に先んじてＡｌＮ成長を行う１０００℃以上１２００℃以下の成長温度にまで昇温する過程にて、前記ｃ面Ａｌ２Ｏ３基板より部分的に酸素を脱離するようにした
ことを特徴とするＡｌＮ層の製造方法。
【請求項２】
請求項１に記載のＡｌＮ層の製造方法において、
前記第２のステップは、Ａｌ極性面とＮ極性面との極性が混じった構造を備えたＡｌＮ層を成長する
ことを特徴とするＡｌＮ層の製造方法。
【請求項３】
請求項１または２のいずれか１項に記載のＡｌＮ層の製造方法において、
前記第３のステップは、アニールを少なくとも１分間おこなう
ことを特徴とするＡｌＮ層の製造方法。
【請求項４】
請求項２または３のいずれか１項に記載のＡｌＮ層の製造方法において、
前記第３のステップは、前記Ｎ極性面の領域のみを蒸発させる
ことを特徴とするＡｌＮ層の製造方法。
【請求項５】
請求項２、３または４のいずれか１項に記載のＡｌＮ層の製造方法において、
前記第４のステップは、前記Ｎ極性面の領域が蒸発した結果残された前記Ａｌ極性面を初期構造として埋め込み成長をおこなう
ことを特徴とするＡｌＮ層の製造方法。
【発明の詳細な説明】
【技術分野】
【０００１】
本発明は、ＡｌＮ（窒化アルミニウム）層の製造方法に関し、さらに詳細には、高品質なＡｌＮ層を作製することのできるＡｌＮ層の製造方法に関する。
【背景技術】
【０００２】
従来より、３５０ｎｍ以下の深紫外波長領域で発光する発光ダイオード（ＬＥＤ：Ｌｉｇｈｔ  Ｅｍｉｔｔｉｎｇ  Ｄｉｏｄｅ）の構造として、例えば、図１に示す構造が知られている。
【０００３】
この図１に示すＬＥＤ１００は、ｃ面Ａｌ２Ｏ３基板１０２上にＡｌＮ層１０４を形成し、ＡｌＮ層１０４上にＡｌＧａＮ層１０６を形成し、ＡｌＧａＮ層１０６上にｎ型ＡｌＧａＮ層１０８を形成し、ｎ型ＡｌＧａＮ層１０８上に発光層１１０を形成し、発光層１１０上にｐ型ＡｌＧａＮ層１１２を形成し、ｐ型ＡｌＧａＮ層１１２上にｐ型ＧａＮ層１１４を形成することにより構成されている。
【０００４】
上記したように、３５０ｎｍ以下の深紫外波長領域で発光するＬＥＤを形成する際には、ｃ面Ａｌ２Ｏ３基板上に高品質なＡｌＮ層を形成する必要がある。
【０００５】
ここで、３５０ｎｍ以下の深紫外波長領域で発光するＬＥＤを形成する際に用いることが可能な高品質なＡｌＮ層をｃ面Ａｌ２Ｏ３基板上に形成するに際しては、一般に、有機金属気相成長法（ＭＯＣＶＤ：Ｍｅｔａｌ  Ｏｒｇａｎｉｃ  Ｃｈｅｍｉｃａｌ  Ｖａｐｏｒ  Ｄｅｐｏｓｉｔｉｏｎ）により１２５０℃以上の成長温度でｃ面Ａｌ２Ｏ３基板上にＡｌＮ層を成長させる必要があり、１２５０℃を下回る成長温度では高品質のＡｌＮ層を形成することができないことが知られている。
【０００６】
しかしながら、一般に市販されているＭＯＣＶＤ装置は、概ね１２５０℃未満が成長温度の限界であって、１２５０℃以上の成長温度を実現できる特殊なＭＯＣＶＤ装置はコストが嵩むものであった。
【０００７】
このため、概ね１２５０℃未満が成長温度の限界である一般に市販されているＭＯＣＶＤ装置を用いて、低コストで品質の高い優れたＡｌＮ層を形成する手法の開発が強く望まれていた。
【０００８】
なお、本願出願人が特許出願のときに知っている先行技術は、文献公知発明に係る発明ではないため、記載すべき先行技術文献情報はない。
【発明の概要】
【発明が解決しようとする課題】
【０００９】
本発明は、従来の技術に対する上記したような要望に鑑みてなされたものであり、その目的とするところは、概ね１２５０℃未満が成長温度の限界である一般に市販されているＭＯＣＶＤ装置を用いて、低コストで品質の高い優れたＡｌＮ層を製造することを可能にするＡｌＮ層の製造方法を提供しようとするものである。
【課題を解決するための手段】
【００１１】
上記目的を達成するために、本発明は、ＡｌＮ層の製造方法において、ｃ面Ａｌ２Ｏ３基板をＡｌＮ成長に先んじてＡｌＮ成長を行う１０００℃以上１２００℃以下の成長温度にまで昇温する第１のステップと、上記第１のステップにより１０００℃以上１２００℃以下で加熱されている上記ｃ面Ａｌ２Ｏ３基板上に、１０００℃以上１２００℃以下の成長温度でＡｌＮ層を成長する第２のステップと、上記第２のステップで形成したＡｌＮ層を、Ｈ２またはＮ２またはそれらが混入されたキャリアガス中、または該キャリアガスにＮＨ３が混入されたプロセスガス中で１０００℃以上１２５０℃未満の温度でアニールする第３のステップと、上記第３のステップでアニールされたＡｌＮ層上に１０００℃以上１２５０℃未満の成長温度でＡｌＮ層を成長する第４のステップとを有するＡｌＮ層の製造方法において、上記第１のステップは、上記ｃ面Ａｌ２Ｏ３基板をＡｌＮ成長に先んじてＡｌＮ成長を行う１０００℃以上１２００℃以下の成長温度にまで昇温する過程にて、上記ｃ面Ａｌ２Ｏ３基板より部分的に酸素を脱離するようにしたものである。
【００１２】
また、本発明は、上記第２のステップにおいて、Ａｌ極性面とＮ極性面との極性が混じった構造を備えたＡｌＮ層を成長するようにしたものである。
【００１３】
また、本発明は、上記第３のステップにおいて、アニールを少なくとも１分間おこなうようにしたものである。
【００１４】
また、本発明は、上記第３のステップにおいて、上記Ｎ極性面の領域のみを蒸発させるようにしたものである。
【００１５】
また、本発明は、上記第４のステップにおいて、上記Ｎ極性面の領域が蒸発した結果残された上記Ａｌ極性面を初期構造として埋め込み成長をおこなうようにしたものである。
【発明の効果】
【００１７】
本発明は、以上説明したように構成されているので、概ね１２５０℃未満が成長温度の限界である一般に市販されているＭＯＣＶＤ装置を用いて、低コストで品質の高い優れたＡｌＮ層を製造することを可能にするＡｌＮ層の製造方法を提供することができるようになるという優れた効果を奏する。
【図面の簡単な説明】
【００１８】
【図１】図１は、３５０ｎｍ以下の深紫外波長領域で発光するＬＥＤの断面構造の一例を示す説明図である。
【図２】図２は、一般に市販されているＭＯＣＶＤ装置の概略構成説明図である。
【図３】図３（ａ）は、ＡｌＮにおけるＡｌ極性面を示す原子配置模式図であり、また、図３（ｂ）は、ＡｌＮにおけるＮ極性面を示す原子配置模式図である。双方ともｃ面Ａｌ２Ｏ３基板上にＡｌＮ層を成長した際の成長方向を上向きとして記載されたものであり、互いに上下が反転した構造となっている。また、図３（ｃ）は、ステップ２の終了時におけるＡｌ極性面とＮ極性面との極性が混じった構造のＡｌＮ層の断面概念図である。
【図４】図４は、ステップ３の終了時におけるＡｌ極性面とＮ極性面とが混じった構造からＮ極性面の領域でのみ蒸発が生じたＡｌＮ層の断面概念図である。
【図５】図５（ａ）は、ステップ２の終了時におけるＡｌ極性面とＮ極性面とが混じった構造のＡｌＮ層の表面ノマルスキ光学顕微鏡像である。また図５（ｂ）は、ステップ３の終了時におけるＡｌ極性面とＮ極性面とが混じった構造からＮ極性面の領域でのみ蒸発が生じたＡｌＮ層の表面ノマルスキ光学顕微鏡像である。
【図６】図６は、ステップ４の終了時におけるＡｌＮ層の断面概念図である。
【発明を実施するための形態】
【００１９】
以下、添付の図面を参照しながら、本発明によるＡｌＮ層の製造方法の実施の形態の一例を詳細に説明するものとする。
【００２０】
この本発明によるＡｌＮ層の製造方法においては、ＭＯＣＶＤ装置として、概ね１２５０℃未満が成長温度の限界である一般に市販されているＭＯＣＶＤ装置が用いられる。
【００２１】
図２には、こうした一般に市販されているＭＯＣＶＤ装置のうち本発明で使用したＭＯＣＶＤ装置の概略構成説明図が示されている。
【００２２】
このＭＯＣＶＤ装置１０は、原料ガスを内部に導入するための導入口１２ａと内部に存在しているガスを排出するための排気口１２ｂとを備えた結晶成長反応炉１２と、結晶成長反応炉１２の内部に配置されて表面にＧａＮ、ＡｌＮあるいはＡｌＧａＮなどの単結晶を成膜させるＡｌ２Ｏ３基板などの基板１４を配置するためのサセプター１６と、結晶成長反応炉１２の外周に巻回されてサセプター１６を誘導加熱する誘導加熱コイル１８とを有して構成されている。
【００２３】
以下に説明するＡｌＮ層の製造方法は、上記したＭＯＣＶＤ装置１０により単結晶成長させることにより製造される。
【００２４】
本発明によるＡｌＮ層の製造方法について、ｃ面Ａｌ２Ｏ３基板上にＡｌＮ層を形成する場合を例に説明する。
【００２５】
この本発明によるＡｌＮ層の製造方法は、以下に説明するステップ１乃至４の４段階のステップにより構成されている。
【００２６】
（１）ステップ１
ステップ１は、ＭＯＣＶＤ装置１０の結晶成長反応炉１２内に配置したＡｌＮの単結晶を成長させるｃ面Ａｌ２Ｏ３基板の温度を、ｃ面Ａｌ２Ｏ３基板上におけるＡｌＮ成長に先んじて、ＡｌＮ成長を行う際の成長温度である１０００℃以上１２００℃以下まで昇温する工程である。
【００２７】
このステップ１においては、ｃ面Ａｌ２Ｏ３基板をＡｌＮ成長に先んじてＡｌＮ成長を行う１０００℃以上１２００℃以下の成長温度にまで昇温する過程にて、Ｈ２またはＮ２またはそれらが混入されたキャリアガスを導入口１２ａから、２００ｍｂａｒ以下に減圧された結晶成長反応炉１２内に供給し、ｃ面Ａｌ２Ｏ３基板より部分的にＯ原子を脱離させるものである。
【００２８】
その結果、部分的に暴露されたＡｌ原子のせいで活性な表面が形成される。
【００２９】
（２）ステップ２
ステップ２は、ステップ１により１０００℃以上１２００℃以下で加熱されているｃ面Ａｌ２Ｏ３基板上に、１０００℃以上１２００℃以下の成長温度でＡｌＮ層を成長する工程である。
【００３０】
具体的には、ＭＯＣＶＤ装置１０の結晶成長反応炉１２内に配置したＡｌＮの単結晶を成長させるｃ面Ａｌ２Ｏ３基板をＨ２またはＮ２またはそれらが混入されたキャリアガス内で１０００℃以上１２００℃以下まで昇温することで部分的にＯ原子を脱離させＡｌ原子が暴露した活性な表面が形成されている状態で、原料ガスとしてトリメチルアルミニウムとＮＨ３とをＨ２またはＮ２またはそれらが混入されたキャリアガスとともに導入口１２ａから１００ｍｂａｒ以下に減圧された結晶成長反応炉１２内に供給し、ＡｌＮ層を、例えば、２００ｎｍの厚さに成長させる。
【００３１】
このステップ２で部分的にＯ原子を脱離させＡｌ原子が暴露した活性な表面が形成されたｃ面Ａｌ２Ｏ３基板上に形成されるＡｌＮ層は、ｃ面Ａｌ２Ｏ３基板表面のＯ原子が脱離しＡｌ原子が暴露された部分が成長と同時に供給されるＮＨ３と反応することで起こる急激な窒化のせいでＮ極性面（図３（ｂ）を参照する。）領域となり、Ｏ原子未脱離部分がＡｌ極性面（図３（ａ）を参照する。）領域となり、極性が混じった構造となる（図３（ｃ）を参照する。）。
【００３２】
つまり、ステップ２においては、Ａｌ極性面とＮ極性面との極性が混じった構造を備えたＡｌＮ層を成長させるものである。
【００３３】
（３）ステップ３
ステップ３は、ステップ２で成長させたＡｌＮ層を、Ｈ２またはＮ２またはそれらが混入されたキャリアガス中、またはそのキャリアガスにＮＨ３が混入されたプロセスガス中で１０００℃以上１２５０℃未満の温度でアニールする工程である。
【００３４】
具体的には、ＭＯＣＶＤ装置１０の結晶成長反応炉１２内への原料ガスであるトリメチルアルミニウムの供給を停止し、Ｈ２またはＮ２またはそれらが混入されたキャリアガス、またはそのキャリアガスにＮＨ３が混入されたプロセスガスを導入口１２ａから１００ｍｂａｒ以下に減圧された結晶成長反応炉１２内に供給する。
【００３５】
そして、Ｈ２またはＮ２またはそれらが混入されたキャリアガス中、またはそのキャリアガスにＮＨ３が混入されたプロセスガス中で、ステップ２においてｃ面Ａｌ２Ｏ３基板上にＡｌ極性面とＮ極性面との極性が混じった構造で形成したＡｌＮ層を、温度１０００℃以上１２５０℃未満でアニールする。
【００３６】
このステップ３の処理により、図４に示すように、Ａｌ極性面とＮ極性面との極性が混じったＡｌＮ層においてＮ極性面の領域だけ蒸発し、Ｎ極性面の部分に凹みができる。
【００３７】
この凹みが生じる様子はノマルスキ光学顕微鏡でも明瞭に観察でき、図５（ａ）で示されるステップ２の終了時におけるＡｌ極性面とＮ極性面とが混じった構造のＡｌＮ層表面が、ステップ３の処理により図５（ｂ）で示されるような光学的にも荒れた表面へと変化する。
【００３８】
その理由は、Ｙ．Ｋｕｍａｇａｉ  ｅｔ  ａｌ．，Ｊｏｕｒｎａｌ  ｏｆ  Ｃｒｙｓｔａｌ  Ｇｒｏｗｔｈ  ３０５  （２００７）  ３６６−３７１，  Ｅｌｓｅｖｉｅｒ  Ｂ．Ｖ．で示されるように、ＡｌＮ層の熱分解速度が、Ａｌ極性面とＮ極性面とを比較すると、Ｎ極性面の分解のほうが速いからである。
【００３９】
なお、ステップ３においては、上記したアニールを、少なくとも１分間行うものである。具体的には、アニールする温度に応じて１分間以上行うものであり、例えば、１分以上１時間以下の間で適宜に選択するが、１時間以上アニールしてもよい。
【００４０】
（４）ステップ４
ステップ４は、ステップ３でアニールされたＡｌＮ層上に１０００℃以上１２５０℃未満の成長温度でＡｌＮ層を成長する工程である。
【００４１】
具体的には、ＭＯＣＶＤ装置１０の結晶成長反応炉１２内へ、再び原料ガスとしてトリメチルアルミニウムとＮＨ３とをＨ２またはＮ２またはそれらが混入されたキャリアガスとして導入口１２ａから１００ｍｂａｒ以下に減圧された結晶成長反応炉１２内に供給し、Ｎ極性の部分に凹みができているＡｌＮ層上にＭＯＣＶＤ原料流量変調法（Ｍ．Ｔａｋｅｕｃｈｉ  ｅｔ  ａｌ．，  Ａｐｐｌｉｅｄ  Ｐｈｙｓｉｃｓ  Ｅｘｐｒｅｓｓ  １（２００８）０２１１０２，  ２００８  Ｔｈｅ  Ｊａｐａｎ  Ｓｏｃｉｅｔｙ  ｏｆ  Ａｐｐｌｉｅｄ  Ｐｈｙｓｉｃｓ  を参照する。）で横方向成長速度を稼いで埋め込み成長を行い、ＡｌＮ層を、例えば、６００ｎｍ以上の厚さに成長させる。
【００４２】
このステップ４の処理により、凹んでいるＮ極性面を備えたＡｌＮ層上に横方向成長速度エンハンスモードでＡｌ極性面から発展したＡｌＮ層が成長すると、図６に示すように、Ａｌ極性面の横方向成長によりＮ極性面がふさがれて、Ｎ極性面が混じらないＡｌ極性面による平坦なＡｌＮ層が形成される。
【００４３】
つまり、ステップ４においては、Ｎ極性面の領域が蒸発した結果残されたＡｌ極性面を初期構造として埋め込み成長をおこなうものである。
【００４４】
こうして形成されたＡｌＮ層は、Ｎ極性面が混じらないＡｌ極性面により構成され、かつ、横方向成長により貫通転移が対消滅することから貫通転移密度が効果的に減少されるものであって、品質の高い優れたものとなる。
【００４５】
即ち、本発明によれば、概ね１２５０℃未満が成長温度の限界である一般に市販されているＭＯＣＶＤ装置を用いて、低コストで品質の高い優れたＡｌＮ層を製造することができる。
【００４６】
なお、本発明によるＡｌＮ層は、図１に示したような構造を備えたＬＥＤのＡｌＮ層として用いることができるのは勿論であるが、図１に示した構造とは異なる構造を備えたＬＥＤのＡｌＮ層や、その他各種の半導体デバイスなどにおけるＡｌＮ層として用いることができる。
【産業上の利用可能性】
【００４７】
本発明は、深紫外波長領域の光を発生するデバイスの材料として利用することができるものである。
【符号の説明】
【００４８】
１０      結晶成長装置
１２      結晶成長反応炉
１２ａ    導入口
１２ｂ    排気口
１４      結晶成長反応炉
１６      サセプター
１８      誘導加熱コイル
【図１】
0005791399.tif 000002
【図２】
0005791399.tif 000003
【図３】
0005791399.tif 000004
【図４】
0005791399.tif 000005
【図６】
0005791399.tif 000006
【図５】
0005791399.tif 000007